(57)【要約】【構成】鞘部分が５０μｍ以上の厚みを持つビニロン（ポリビニルアルコール系合成繊維）で構成されている芯鞘複合繊維であることを特徴とする海藻類生育用繊維。【効果】鞘部分が５０μｍ以上の厚みを持つビニロン、芯成分がナイロン・ポリエチレン・ポリプロピレン・ポリエステルの中の１種以上で構成されている芯鞘複合繊維を使用することにより、初期の胞子の脱落がなく付着量がそのまま維持することができるため適正な種付けを行うことができ、かつ軽量で強度の強い海藻類養殖用繊維を提供することができる。【選択図】　　　なし【特許請求の範囲】
【請求項１】
鞘部分が５０μｍ以上の厚みを持つビニロン（ポリビニルアルコール系合成繊維）で構成されている芯鞘複合繊維であることを特徴とする海藻類生育用繊維。
【請求項２】
芯成分がナイロン・ポリエチレン・ポリプロピレン・ポリエステルの中の１種以上であることを特徴とする請求項１記載の海藻類生育用繊維。
【発明の詳細な説明】
【０００１】
【産業上の利用分野】
本発明は、海苔やもずく等の海藻類の養殖用基材、ならびに藻場を形成させる海藻類の付着基材として用いられる、強度が強く海藻の付着性に優れた繊維に関する。
【０００２】
【従来の技術】
従来、海苔網に使用されている繊維は、海苔の胞子（種）が付着しやすいためビニロンが使用されていた。しかし、ビニロンは強度が弱く養殖中に切れてしまうため、現在ではナイロン・ポリエチレン・ポリプロピレンといった強度の強い繊維と交撚した状態で使用されている。（表１参照）
【０００３】
【表１】
2004065116.tif 000002
【０００４】
海苔養殖には、内湾の比較的穏やかな漁場で行われる支柱式養殖法と流の早い漁場で行われる浮き流し養殖法の方法が採用されている。最近では、浮き流し養殖が主流となってきており、さらに強度の強い海苔網が必要とされ、ナイロン等の配合割合が増大してきている。必然的に、流の早い地区ほど海苔網の糸の太さは大きくなっており、重量として従来約１ｋｇの海苔網が主流であったものが、最近では約２ｋｇの重量にまで重くなってきている。
又、海苔の摘採や酸処理（病害駆除）を行う作業も、箱船を海苔網の下に潜らせて行っていたが、最近では大型の漁船を網の下に潜らせて行う方法に変わってきており、海苔網を２ｍ以上引き上げて操作を行うため、海苔網は相当の力で引っ張られるようになってきている。従って、さらに強度の強い海苔網が必要とされてきている。　ビニロンとナイロン等の交撚といったやり方では、ナイロン等の割合をさらに増やすしかく、この方法では胞子（種）の付着成育するビニロンの割合が減少し、海苔の産業的生産ができなくなる。そのため、胞子（種）が付着するビニロン部分の表面積を必要量維持するためには、ビニロンの使用量は同じにして、単純に強度の強い繊維を増やすしかない。即ち、海苔網の糸を太くするしかなく、そうなると価格は高くなるし、重量も増大し作業性が悪くなってしまうという欠点が発生してくる。
【０００５】
又、良好な成長をもたらす胞子（種）付着量は、海苔網糸１ｃｍ当たり、２０〜３０個の付着であるが、種付け時にビニロン以外の繊維にも付着するため、２０〜３０付着したのを確認して海苔養殖を始めると、ビニロン以外に付着していた胞子が脱落し、最終的には海苔の付着が少なくなり、産業的な海苔生産ができなくなる。そこで、脱落する胞子量を見込んで、１００個以上付着させることが一般的となっている。しかし、ビニロンに付着していた胞子の割合が多かった場合には、胞子の付き過ぎとなり、密殖で海苔の成長が止まってしまう。
従って、軽量かつ強度が強く、最適な胞子付けができる海苔網の開発が望まれているのである。
【０００６】
【発明が解決しようとする課題】
本発明の目的は、海藻養殖網や藻場形成の基材となるような、海苔・もずく等の海藻類の付着性に優れ、かつ強靱な繊維を提供することにある。
【０００７】
【課題を解決するための手段】
前記の課題を解決するために、鋭意研究を行った結果、芯部分がナイロン・ポリエチレン・ポリプロピレン・ポリエステルの中の１種以上であり、鞘部分が５０μｍ以上の厚みのビニロンで構成されている芯鞘複合繊維を使用することにより、海苔胞子の付着が良好で、付着量の確認がしやすく、かつ強度の強い養殖用繊維を提供できることを見出した。
【０００８】
すなわち、本発明は次の通りである。
（１）鞘部分が５０μｍ以上の厚みを持つビニロン（ポリビニルアルコール系合成繊維）で構成されている芯鞘複合繊維であることを特徴とする海藻類生育用繊維。
（２）芯成分がナイロン・ポリエチレン・ポリプロピレン・ポリエステルの中の１種以上であることを特徴とする（１）記載の海藻類生育用繊維。
【０００９】
試験１に示しているように、ビニロン層の厚みが１０μｍである場合、２５個付着していた胞子が１週間後には５個まで減少している。又、ナイロン原糸は、種付け時に２５個付着していた胞子が１週間後には全て脱落している。このことは、収穫前に海苔が脱落することを示している。
海苔の胞子はビニロンの３０μｍ位の層の内側まで根を張って固着するため、ビニロン層の厚みとしては５０μｍ以上の厚みを必要とするのである。
試験１・２の結果より、強度の強いナイロン・ポリエステル等の繊維を芯として、鞘の部分に５０μｍ以上の厚みのビニロンを持つ芯鞘複合繊維を用いることにより、最適な胞子付けができ脱落することなく海苔の生産を行うことができる。
【００１０】
本発明の繊維を使用することにより、種付け時の胞子付着が、そのまま維持できる胞子数としてとれえられるため、適正な種付けを行うことができ、最大の収穫を上げることができる。
又、この芯鞘複合繊維をもちいて、漁場に併せた強度の撚糸を作ることにより、強度が強く海苔胞子の脱落がない海苔網を製造することができる。
【００１１】
本発明に使用される繊維の鞘部分のビニロンの層は５０μｍ以上が好ましいが、価格や軽量化を考慮すると、５０〜２５０μｍがさらに好ましいといえる。
芯部分の径は特に限定されるものではないが、繊維強度を考慮すると、ビニロン層の厚み以上にすることが好ましい。
芯部分に使用する繊維素材としては、ナイロン・ポリエチレン・ポリプロピレン・ポリエステルの中の１種以上を使用できるが、海水中での寸法安定性を考慮すると伸度の小さいポリエステル・ポリエチレンが好ましい。
本発明の芯鞘複合繊維は、マルチフィラメント、モノフィラメント等であり、単糸１本の断面形状は、円、扁平、正方形、三角形、５角以上の多角形等いかなる形態でもよく、公知の方法により溶融紡糸・延伸・熱セットを行って製造することができる。芯部分が中空になっていても良い。
【００１２】
本発明の芯鞘複合繊維を編網して、海苔やもずく等の養殖網、もしくはワカメ養殖用のロープ、藻場造成用の基材（ロープ・網状いかなる形態でも良い）として使用することができる。
藻場造成用として用いる時は、磯焼けした漁場に基材をそのまま沈めて自然に海藻を付着生育させても良いが、以前繁殖していた海藻類を種付けした基材を海底に沈めて使用する方が好ましい。海底に固定する方法としては、いかなる方法でも良いが、例えば岩場等に鉄の棒を打ち付け固定し、本発明の綱もしくは網状の基材を固定して使用しても良い。芯成分として使用する繊維素材としては比重の大きいナイロン・ポリエステルを使用すると良い。
【００１３】
（試験１）
１８℃、４０００ルクスの恒温槽中にて、表２に示す繊維（長さ５ｃｍ）を用いて、海苔の種付け（胞子付け）を行い培養を行った。胞子の付着量は、２０〜３０個になるように調整し、その後１週間培養した。種付け時の胞子の付着量及び１週間後の海苔の胞子の付着量と海苔の長さを調査した。
結果を表３に示す。
【００１４】
【表２】
2004065116.tif 000003
【００１５】
【表３】
2004065116.tif 000004
【００１６】
（試験２）
１８℃、４０００ルクスの恒温槽中にて、表４に示す繊維（長さ５ｃｍ）を用いて、海苔の種付け（胞子付け）を行い培養を行った。胞子の付着量は、２０〜３０個になるように調整し、その後１週間培養した。種付け時の胞子の付着量及び１週間後の海苔の胞子の付着量と海苔の長さを調査した。
結果を表５に示す。
【００１７】
【表４】
2004065116.tif 000005
【００１８】
【表５】
2004065116.tif 000006
【００１９】
【発明の効果】
鞘部分が５０μｍ以上の厚みを持つビニロン、芯成分がナイロン・ポリエチレン・ポリプロピレン・ポリエステルの中の１種以上で構成されている芯鞘複合繊維を使用することにより、初期の胞子の脱落がなく付着量がそのまま維持することができるため適正な種付けを行うことができ、かつ軽量で強度の強い海藻類養殖用繊維を提供することができる。